(57)【特許請求の範囲】
【請求項１】
Ｓｒを含んだ誘電体膜を基板上に堆積する気相成長方法において、
Ｓｒ（（ＣＨ３）５Ｃ５）２を含むＳｒ化合物を有機溶剤に溶解し、液体状原料を形成する溶解工程と；
前記液体状原料を気化させて気相原料を形成する気化工程と；
前記気化工程で得られた気相原料を、反応室中に保持された基板表面の近傍において分解させ、前記基板表面にＳｒを含んだ誘電体膜を堆積する堆積工程とよりなることを特徴とする方法。
【請求項２】
前記有機溶剤は、テトラヒドロフラン（ＴＨＦ）と、アセトンと、キシレンと、酢酸およびその化合物と、トールと、ベンゼンとよりなる群より選択されることを特徴とする請求項１記載の方法。
【請求項３】
前記Ｓｒ化合物は、Ｓｒ（（ＣＨ３）５Ｃ５）２を安定化させる付加化合物を含んでいることを特徴とする請求項１記載の方法。
【請求項４】
前記付加化合物はテトラヒドロフラン（ＴＨＦ）よりなることを特徴とする請求項３記載の方法。
【請求項５】
前記Ｓｒ化合物はＳｒ（（ＣＨ３）５Ｃ５）２・（ＴＨＦ）２で表される化学式を有することを特徴とする請求項１または４記載の方法。
【請求項６】
前記溶解工程は、前記有機溶剤中における前記Ｓｒ化合物の濃度を０．０１〜０．０９ｍｏｌ／ｌの範囲に設定することを特徴とする請求項１または５記載の方法。
【請求項７】
前記気化工程は、前記気相原料を１００〜１５０゜Ｃの温度で気化させることを特徴とする請求項１または５記載の方法。
【請求項８】
前記気化工程は、前記気相原料が０．０１〜１５０Ｔｏｒｒの分圧を有するように実行されることを特徴とする請求項１または５記載の方法。
【請求項９】
さらに、前記反応室中に、前記気相原料と実質的に同時に、Ｔｉを含む有機金属錯体を供給する工程を含み、前記基板表面に、組成がＳｒＴｉＯ３の誘電体膜を堆積することを特徴とする請求項１ないし８のうち、いずれか一項記載の方法。
【請求項１０】
さらに、前記反応室中に、前記気相原料と実質的に同時に、Ｔｉを含む有機金属錯体と、Ｂａを含むウェルナー金属錯体とを供給する工程を含み、前記基板表面に、ＳｒＴｉＯ３とＢａＴｉＯ３の固溶体よりなり組成（Ｓｒ，Ｔｉ）Ｏ３を有する誘電体膜を堆積することを特徴とする請求項１ないし８のうち、いずれか一項記載の方法。
【請求項１１】
Ｓｒを含んだ誘電体膜を基板上に堆積する気相成長方法において、
Ｓｒ（ｔｈｄ）２をアミン系の物質と混合し、混合物を形成する混合工程と；
前記混合物を気化させて気相原料を形成する気化工程と；
前記気化工程で得られた気相原料を、反応室中に保持された基板表面の近傍において分解させ、前記基板表面にＳｒを含んだ誘電体膜を堆積する堆積工程とよりなり、
前記アミン系の物質は、トリエチレンテトラミンと、テトラエチレンペンタミンと、ジエチレントリアミンと、ペンタエチレンヘキサミンと、２，２’，２”トリアミノトリエチルアミンよりなるアミン系の物質より選択されることを特徴とする気相成長方法。
【請求項１２】
Ｓｒを含んだ誘電体膜を基板上に堆積する気相成長方法において、
Ｓｒ（ｔｈｄ）２をアミン系の物質と混合し、混合物を形成する混合工程と；
前記混合物を気化させて気相原料を形成する気化工程と；
前記気化工程で得られた気相原料を、反応室中に保持された基板表面の近傍において分解させ、前記基板表面にＳｒを含んだ誘電体膜を堆積する堆積工程とよりなり、
前記気化工程は、前記気相原料を、１００〜１５０℃の範囲の温度において気化させることを特徴とする気相成長方法。
【請求項１３】
前記混合工程は、Ｓｒ（ｔｈｄ）２と前記アミン系の物質とを、Ｓｒ（ｔｈｄ）２が１に対してアミン系の物質が２以上になるような混合比で実行されることを特徴とする請求項１１または１２記載の気相成長方法。
【請求項１４】
前記混合工程は、Ｓｒ（ｔｈｄ）２と前記アミン系の物質の付加体が形成されるように実行されることを特徴とする請求項１３記載の気相成長方法。
【発明の詳細な説明】
【０００１】
【産業上の利用分野】
本発明は一般に半導体装置の製造に関し、特に気相成長法による誘電体薄膜の形成方法およびかかる誘電体薄膜を有する半導体装置の製造方法に関する。
【０００２】
半導体装置の微細加工技術の進歩にともない、特にＤＲＡＭ等の高速半導体記憶装置において、２５６Ｍビットあるいは１Ｍビットを超える大きな情報記憶容量を有する半導体記憶装置が研究されている。かかる大容量のＤＲＡＭでは、メモリセルキャパシタもその寸法、特に面積が微細化にともない物理的に減少してしまう結果、必要な容量を確保出来なくなる問題が生じる。メモリセルキャパシタの面積を微細化しつつ必要な容量を確保するにはキャパシタの高さを増大させざるを得ないが、このような背の高いキャパシタを使うと、焦点深度の限られた高解像度光学系を使って露光を行なう場合、背の高いメモリセルキャパシタが形成されたメモリセル領域とその他の周辺回路領域とで基板表面の高さが異なる結果、露光が困難になってしまう。かかる問題点を回避すべく、メモリセルキャパシタをフィン状に形成してその高さを増大させることなく表面積を可能な限り増加させることも提案されているが、２５６Ｍビットを超えるような記憶容量の半導体記憶装置では、このような構成を採用してもメモリセルキャパシタの高さの増大を抑止するのは困難である。
【０００３】
このような事情で、メモリセルキャパシタの容量を可能な限り増加させるため、今日のＤＲＡＭではメモリセルキャパシタを構成するＳｉＯ２  やＳｉＮ等の誘電体膜を数ｎｍ以下の厚さに形成しているが、これよりも膜厚を薄くすると薄い誘電体膜にピンホール等の欠陥が発生するおそれがあり、このため２５６Ｍビットあるいは１Ｍビットの大容量ＤＲＡＭにおいて数ｆＦ以上の容量を有するメモリセルキャパシタを形成するのは困難であった。
【０００４】
このため、従来の半導体記憶装置で使われている誘電体膜よりも実質的に大きい誘電率を有する誘電体膜を形成する技術が求められている。特に、大きな誘電率を有する材料としてチタン酸ストロンチウム（ＳｒＴｉＯ３  ）やチタン酸バリウム（ＢａＴｉＯ３  ）、あるいはその固溶体（（Ｓｒ，Ｂａ）ＴｉＯ３  ）が有望である。また、ＳｒＴｉＯ３  膜やＳｒを含む誘電体膜を形成する技術は、誘電体ベーストランジスタのような新しい原理のトランジスタの製造やＢｉ２  Ｓｒ２  Ｃａ２  Ｃｕ３  Ｏｘ  のような高温超伝導体の形成においても必要である。
【０００５】
【従来の技術】
Ｓｒを含む上記の誘電体膜を半導体装置の製造工程において形成する場合には、気相成長法、特にＣＶＤ法により形成するのが望ましい。従来より、Ｓｒを含む誘電体膜をＣＶＤ法により成長する場合には、Ｓｒ（ｔｈｄ）２  （２，２，６，６−ｔｅｔｒａｍｅｔｈｙｌ−３，５−ｈｅｐｔａｎｄｉｏｎａｔｏ  ｓｔｒｏｎｔｉｕｍ  ）、別名Ｓｒ（ＤＰＭ）２  （ｈｅｘａｆｌｕｏｌｏａｃｅｔｙｌａｃｅｔｏｎａｔｏ  ｓｔｒｏｎｔｉｕｍ  ）や、Ｓｒ（ＨＦＡ）２  （ｈｅｘａｆｌｕｏｌｏａｃｅｔｙｌａｃｅｔｏｎａｔｏ  ｓｔｒｏｎｔｉｕｍ  ）などのＳｒのウェルナー金属錯体を使っていた。これらの原料は室温で固体であり、誘電体膜を堆積する場合には、これらの原料を加熱することにより発生するＳｒ（ｔｈｄ）２  の気相原料を反応室に導き、基板上に堆積させていた。
【０００６】
【発明が解決しようとする課題】
しかし、上記の原料は２００〜２５０゜Ｃの昇華温度を有するため、原料を加熱して気相原料を発生させるには２００゜Ｃ以上の温度に加熱する必要がある。しかも、形成された気相原料は反応室に到達するまで２００゜Ｃ以上の高温に保持する必要があり、このため、配管系に高温での使用に耐える特殊な材料・構成を使う必要がある。
【０００７】
従来は、これらの固体原料を使って誘電体膜をＣＶＤ法により堆積する場合、原料をまず有機溶媒に溶解し、得られた液体原料からＳｒを含む気相原料を気化させていた。例えばＳｒ（ｔｈｄ）２  を使ってＳｒＴｉＯ３  薄膜を形成する場合、まずＳｒ（ｔｈｄ）２  をＴＨＦ（ｔｅｔｒａｈｙｄｒｏｆｕｒａｎ  ）溶液中に０．０１〜０．１ｍｏｌ／ｌの濃度で溶解する。その際、室温で原料を気化させた場合には誘電体膜の堆積に必要な蒸気圧を得ることはできず、このため２００゜Ｃ以上の温度に加熱する必要がある。そこで、従来はこのようにして形成された液体原料をポンプにより流量を制御しながら温度を２００゜Ｃに設定された加熱炉に導入し、液体原料を気化させていた。加熱炉において気化された気相原料は加熱炉と反応室の中間に設けられた混合室中においてＴｉの気相原料である  ｔｅｔｒａｉｓｏｐｒｏｐｏｘｙｔｉｔａｎｉｕｍ  （Ｔｉ（ｏ−ｉ−Ｃ３  Ｈ７  ）４  ）およびＯ２  と混合された後反応室に供給され、例えば６００゜Ｃの温度に保持された基板上において反応してＳｒＴｉＯ３  膜を堆積させる。
【０００８】
しかし、このような従来の構成においては、Ｓｒ（ｔｈｄ）２  の液体原料を、堆積に先立って加熱炉において２００゜Ｃの温度に加熱する必要があるのみならず、加熱炉で形成されたＳｒ（ｔｈｄ）２  気相原料の温度を、加熱炉から反応室に到る配管系における堆積を抑止し、また所望の蒸気圧を達成するために２００〜２０５゜Ｃの精度に保持する必要がある。温度が２００°Ｃ以下ではＳｒ（ｔｈｄ）２  気相原料は凝縮を起こす。しかし、このためには、先にも説明したように配管系に耐熱性の特殊な材料および構成を使う必要がある他に、複雑な制御構成が必要になる。また、固体のＳｒ（ｔｈｄ）２  あるいは有機溶剤に溶解されたＳｒ（ｔｈｄ）２  にこのような加熱処理を加えると、原料中に含まれているＳｒ（ｔｈｄ）２  を形成しない過剰なｔｈｄや不純物として含まれるＯ２  ，ＣＯ２  ，ＣＯ，Ｈ２  Ｏ等との反応により原料が劣化してしまい、所定の温度に加熱しても気化しない物質が発生してしまう。また、原料の劣化により、加熱炉で得られる気相原料の蒸気圧が変化してしまう。このため、従来は数回使った原料は再使用することができず、短期間に原料を新しいものと交換する必要があった。しかし、現在入手できるＳｒ（ｔｈｄ）２  は純度が一定せず、原料を交換する度に堆積条件を新しい原料に合わせて最適化する必要があった。このような問題点のため、従来は優れた誘電率を有するＳｒを含んだ誘電体膜を有する半導体装置を生産ラインで製造することができなかった。
【０００９】
そこで、本発明は上記の課題を解決した新規で有用な誘電体膜の気相成長方法およびかかる気相成長方法を使った半導体装置の製造方法を提供することにある。
【００１０】
本発明のより具体的な目的は、Ｓｒを含む誘電体膜の気相成長方法において、Ｓｒを含む固体原料を気化温度の低い原料に変換し、かかる原料を使って所望の誘電体膜の気相成長を行なう気相成長方法、およびかかる気相成長方法を使った半導体装置の製造方法を提供することにある。
【００１１】
【課題を解決するための手段】
本発明は上記の課題を、
Ｓｒを含んだ誘電体膜を基板上に堆積する気相成長方法およびかかる気相成長方法を使った半導体装置の製造方法において、
Ｓｒ（（ＣＨ３）５Ｃ５）２を含む化合物を有機溶剤に溶解し、液体状原料を形成する溶解工程と；
前記液体状原料を気化させて気相原料を形成する気化工程と；
前記気化工程で得られた気相原料を、反応室中に保持された基板表面の近傍において分解させ、前記基板表面にＳｒを含んだ誘電体膜を堆積する堆積工程とよりなることを特徴とする方法により、または
Ｓｒを含んだ誘電体膜を基板上に堆積する気相成長方法およびかかる気相成長方法を使った半導体装置の製造方法において、
Ｓｒ（ｔｈｄ）２をアミン系の物質と混合し、混合物を形成する混合工程と；  前記混合物を気化させて気相原料を形成する気化工程と；
前記気化工程で得られた気相原料を、反応室中に保持された基板表面の近傍において分解させ、前記基板表面にＳｒを含んだ誘電体膜を堆積する堆積工程とよりなり、
前記アミン系の物質は、トリエチレンテトラミンと、テトラエチレンペンタミンと、ジエチレントリアミンと、ペンタエチレンヘキサミンと、２，２’，２”トリアミノトリエチルアミンよりなるアミン系の物質より選択されることを特徴とする気相成長方法により、または
Ｓｒを含んだ誘電体膜を基板上に堆積する気相成長方法において、
Ｓｒ（ｔｈｄ）２をアミン系の物質と混合し、混合物を形成する混合工程と；
前記混合物を気化させて気相原料を形成する気化工程と；
前記気化工程で得られた気相原料を、反応室中に保持された基板表面の近傍において分解させ、前記基板表面にＳｒを含んだ誘電体膜を堆積する堆積工程とよりなり、
前記気化工程は、前記気相原料を、１００〜１５０℃の範囲の温度において気化させることを特徴とする方法により、解決する。
【００１２】
【作用】
本発明の第１の特徴によれば、Ｓｒを含む気相原料を、従来必要であった温度よりも実質的に低い温度１００〜１５０゜Ｃの温度で気化させることができ、このため、気相成長装置において気相原料を供給する配管系の構成が実質的に簡素化される。特に、配管系の温度が従来よりも低温に設定されるため、配管系の温度制御が容易になり、配管系に堆積を生じることなく、安定した蒸気圧で気相原料を反応室に供給することが可能になる。また、本発明の特徴によればＳｒを含む気相原料を、くりかえし、安定な蒸気圧で形成できるため、安定な組成の誘電体膜を再現性よく得ることができる。前記Ｓｒ（（ＣＨ３  ）５  ）２  を溶解させる有機溶剤としては、一般的に使われている溶剤を使うことが可能である。また、前記Ｓｒ化合物は、Ｓｒ（（ＣＨ３  ）５  Ｃ５  ））２  を安定化させる付加化合物を含んでいるのが好ましい。特に、前記付加化合物はテトラヒドロフラン（ＴＨＦ）よりなるのが好ましい。特に、前記Ｓｒ化合物はＳｒ（（ＣＨ３  ）５  Ｃ５  ）２  ・（ＴＨＦ）２  で表される化学式を有するのが好ましい。
【００１３】
本発明の第２の特徴によれば、従来よりＳｒの固体原料として使われているＳｒ（ｔｈｄ）２  の昇華点を、Ｓｒ（ｔｈｄ）２  にアミン系の物質を混合することにより、１００〜１５０゜Ｃの温度まで降下させることが可能になる。その結果、従来の気相成長装置の構成を実質的に変更することなく誘電体膜の気相成長が可能になり、その際、気相原料の温度が実質的に降下する結果配管系の温度制御が容易になる。すなわち、配管系に堆積を生じることなく、安定した蒸気圧で気相原料を反応室に供給することが可能になる。その結果、所望の組成の誘電体膜を再現性良く得ることができる。前記Ｓｒ（ｔｈｄ）２  に混合されるアミン系の物質としては、トリエチレンテトラミンあるいはテトラエチレンペンタミンなどの直鎖状物質が好ましい。
【００１４】
本発明のその他の目的および特徴は、以下の図面を参照した好ましい実施例についての詳細な説明より明らかとなろう。
【００１５】
【実施例】
図１は本発明で使われるＣＶＤ成長装置の概略を示す。
【００１６】
図１を参照するに、ＣＶＤ成長装置は、第１の恒温槽１１中に所定の温度に保持された第１の原料容器１２と、第２の恒温槽１３中に所定の温度に保持された第２の原料容器１４と、原料容器１２および１４より原料を供給されて気相反応により基板上に膜を成長させる反応室とを備え、前記第１の原料容器１２中には第１の圧送用圧ガスが第１の一次側ライン１１ａを介して供給され、一方第２の容器１４には第２の圧送用加圧ガスが別の第１の一次側ライン１３ａを介して供給される。その結果、容器１２および１４中に保持されたそれぞれの原料にバブリングあるいは加圧が生じ、容器１２中の原料は二次側ライン１１ｂを通って反応室１５に、また容器１４中の原料は別の二次側ライン１３ｂを通って反応室１５に供給される。
【００１７】
〔第１実施例〕
以下本発明の第１実施例によるＳｒＴｉＯ３  のＣＶＤ成長方法を説明する。
【００１８】
本実施例では、原料容器１２中に、従来のＳｒ（ｔｈｄ）２  のかわりに、Ｓｒ化合物Ｓｒ（（ＣＨ３  ）５  Ｃ５  ）２  ・（ＴＨＦ）２  をＴＨＦ等の有機溶剤中に溶解した液体状の原料を格納する。容器１２中の液体状原料はライン１１ａから圧送用加圧ガスとして供給されるＨｅガスにより加圧・圧送され、液体用マスフローコントローラ１１ｃを通った後、反応室１５に隣接する加熱室１５ａに供給される。
【００１９】
原料容器１２中に保持されている液体原料は、精製工程によりＨ２  Ｏ，Ｏ２  ，ＣＯ２  ，ＣＯ等を除去した高純度ＴＨＦ中に、Ｓｒ（（ＣＨ３  ）５  Ｃ５  ）２  ・（ＴＨＦ）２  を０．０１〜０．０９ｍｏｌ／ｌの濃度、典型的には０．０５ｍｏｌ／ｌの濃度で溶解させたもので、室温で液体であり、０．０１〜１５０Ｔｏｒｒの範囲の圧力下で１００〜１５０゜Ｃの気化温度を有する。Ｓｒ化合物Ｓｒ（（ＣＨ３  ）５  Ｃ５  ）２  ・（ＴＨＦ）２  は化学式１で表される化学式を有し、ライン１１ａ中の４．０ｋｇｆ／ｃｍ２  の圧力に設定されたＨｅガスにより、二次側ライン１１ｂを構成する内径１／１６インチのステンレスチューブ中を、マスフローコントローラ１１ｃにより０．０２〜０．２０ＳＣＣＭの流量に制御されて加熱室１５ａに供給される。ただし、化学式１中、有機金属錯体Ｓｒ（（ＣＨ３  ）５  Ｃ５  ）２  に付加されている二つのＴＨＦ基は化合物Ｓｒ（（ＣＨ３  ）５  Ｃ５  ）２  を安定に保持するためのものであり、同様な作用をする他の基であってもかまわない。恒温槽１１は原料容器１２を２５゜Ｃの温度に保持する。原料容器中の液体原料は液体のまま加熱室１５ａに輸送されるため、容器１２の加熱はなされない。
【００２０】
【化１】
0003547471.tif 000002
【００２１】
一方、第２の原料容器１４には通常のＴｉ原料であるＴｉ（ｏ−ｉ−Ｃ３  Ｈ７  ）４  が格納され、一次側ライン１３ａより５０ＳＣＣＭの流量で供給されるＡｒガスによりバブリングされる。その結果、Ｔｉの原料ガスが二次側ライン１３ｂを通って混合室１５ｄへ供給される。Ｔｉ（ｏ−ｉ−Ｃ３  Ｈ７  ）４  を保持する原料容器１４は４０゜Ｃの温度に保持され、内圧は７６０Ｔｏｒｒに設定される。
【００２２】
容器１２からの原料は配管１６ａに供給され、５００〜１０００ＳＣＣＭの流量のＡｒガスが配管１６ｂにより前記加熱室１５ａに供給される。また、堆積室１５ｃにはＯ２  が、別の配管１６ｃを介して、典型的には２００〜５００ＳＣＣＭの流量で、実質的に同時に供給される。
【００２３】
図２は図１の反応室１５および加熱室１５ａの構成をより詳細に示す。
【００２４】
図２を参照するに、加熱室１５ａは加熱ジャケット１７ａで囲まれ、加熱ジャケット１７ａは加熱室１５ａ内部の温度を、ライン１６ａから供給された液体状原料、特にその中の有機金属錯体Ｓｒ（（ＣＨ３  ）５  Ｃ５  ）２  が昇華する１００〜１５０゜Ｃの温度に保持する。典型的には、加熱室１５ａ内部の圧力が４０Ｔｏｒｒに設定され、加熱ジャケット１７ａは加熱室１５ａの温度を１３０゜Ｃに制御する。その結果、ライン１６ａから供給された液体状原料は加熱室１５ａ中において完全に気化して反応室１５の入口側に形成された混合室１５ｄに供給される。図２に示すように、混合室１５ｄおよび加熱室１５ａから混合室１５ｄに到る原料通路には別の加熱ジャケット１７ｂおよび１７ｃが設けられ、加熱室１５ａから排出された気相原料を、加熱室１５ａの温度よりも高い、例えば１３５±５゜Ｃの温度に保持する。その結果、昇華温度の高いＳｒ（（ＣＨ３  ）５  Ｃ５  ）２  が凝縮することがなく、混合室１５ｄの内壁あるいは加熱室１５ａから混合室１５ｄに到る原料通路内壁にＳｒ化合物が堆積することがない。
【００２５】
先に説明したように、混合室１５ｄにはライン１６ａを介してＳｒ（（ＣＨ３  ）５  Ｃ５  ）２  ・（ＴＨＦ）２  が、またライン１３ｂを介してＴｉ（ｏ−ｉ−Ｃ３  Ｈ７  ）４  が供給され、またライン１６ｃを介してＯ２  が供給される。Ｓｒ（（ＣＨ３  ）５  ・（ＴＨＦ）２  の気相原料は、加熱室１５ａから混合室１５ｄに供給され，また混合室１５ｄにはライン１６ｃを介してＯ２  が、さらにライン１３ｂを介してＴｉ（ｏ−ｉ−Ｃ３  Ｈ７  ）４  が供給される。さらにこれらのガスは、混合室１５ｄから堆積室１５ｅに、混合室１５ｄと堆積室１５ｅとの境界に形成されたシャワーヘッド１５ｃを介して供給される。堆積室１５ｅは排気口１５ｆより排気され、内圧が例えば所定値１０Ｔｏｒｒに保持される。堆積室１５ｅ中には熱電対１８ａを備えた加熱ステージ１８が設けられ、堆積室１５ｅ中に前記シャワーヘッド１５ｃを通って導入された原料ガスは、加熱ステージ１８上において典型的には６００゜Ｃの温度に保持された基板１９上で分解し、基板１９上にＳｒＴｉＯ３  膜が堆積する。
【００２６】
以下、図１，２の装置を使って行なった実験について説明する。以下の実験では、（１００）面方位を有する厚さが６５０μｍのシリコン基板を基板１９として使い、反応室１５へのＳｒの供給を調べるため、基板１９上にＳｒＴｉＯ３  膜ではなくＳｒＯ膜を堆積した。ＳｒＯ膜の堆積に先立って、シリコン基板１９上に１００ｎｍの厚さのＳｉＯ２  層と厚さがいずれも５０ｎｍのＴａ層とＰｔ層とを順次堆積した。ＳｒＯ膜はＰｔ層上に、１００ｎｍ／ｈｒの堆積速度で堆積した。
実験例１−１
Ｓｒ（（ＣＨ３  ）５  Ｃ５  ）２  ・（ＴＨＦ）２  をＴＨＦ中に０．０５ｍｏｌ／ｌの濃度で溶解した液体原料を使い、流量を０．０１〜０．０５ＳＣＣＭに制御しながらＯ２  とともに、加熱室１５ａに供給した。その際、Ｏ２  の流量は先に説明したように２００ないし５００ＳＣＣＭの流量値に設定し、Ｓｒ（（ＣＨ３  ）５  Ｃ５  ）２  ・（ＴＨＦ）２  のＴＨＦ溶液を気化させる加熱路１５ａの内圧は４０Ｔｏｒｒに設定した。反応室１５中の基板１９の温度を先に説明したように６００゜Ｃに設定し、加熱室１５ａの温度を１００゜Ｃに設定して基板上１９上にＳｒＯ膜の堆積を行なった。しかし、本実験例においては、基板上へのＳｒＯ膜の堆積は観察されなかった。これは、加熱室１５ａの温度が低すぎて、Ｓｒ（（ＣＨ３  ）５  Ｃ５  ）２  のじゅうぶんな蒸気圧が得られなかったためと考えられる。
実験例１−２
実験例１−１と同じ液体原料を使い、加熱室１５ａの温度のみを１１０゜Ｃに設定して同様な堆積実験を行なった。本実験例においても、基板１９上へのＳｒＯ膜の堆積は観察されなかった。
実験例１−３
実験例１−１と同じ液体原料を使い、加熱室１５ａの温度のみを１２０゜Ｃに設定して同様な堆積実験を行なったところ、基板１９上にＳｒＯ膜の堆積が観察された。
実験例１−４
実験例１−１と同じ液体原料を使い、加熱室１５ａの温度のみを１３０゜Ｃに設定して同様な堆積実験を行なったところ、基板１９上にＳｒＯ膜の堆積が観察された。
【００２７】
図３は実験例１−４により得られたＳｒＯ膜の蛍光Ｘ線分析結果を示す図である。この図よりわかるように、基板１９上に成長した膜はＳｒを含んでいることが確認される。
【００２８】
図４は実験例１−４により得られたＳｒＯ膜のＸ線回折パターンを示す。この図より明らかなように、ＳｒＯによる明瞭な回折ピークが生じているのがわかる。
【００２９】
以上説明したように、Ｓｒ原料としてＴＨＦ中に溶解させたＳｒ（（ＣＨ３  ）５  Ｃ５  ）２  ・ＴＨＦ２  を使うことにより、成長装置に液状のＳｒ原料を供給することができ、その際Ｓｒ原料を気化させる温度を従来の２００゜Ｃを超える温度から１５０゜Ｃ以下、実際には１３０゜Ｃ以下の温度まで下げることができる。ここで、ＴＨＦはＳｒ（（ＣＨ３  ）５  Ｃ５  ）２  ・ＴＨＦ２  を溶解する有機溶媒として作用しており、従ってＴＨＦ以外にアセトン、キシレン、酢酸およびその化合物、トール、ベンゼン等が使用可能である。また、前記Ｓｒ有機錯体Ｓｒ（（ＣＨ３  ）５  Ｃ５  ）２  ・ＴＨＦ２  において、ＴＨＦは単に錯体を安定化させるだけのために付加されているものであり、他の基によって代用することも可能である。
【００３０】
〔第２実施例〕
次に、本発明の第２実施例について説明する。
【００３１】
本実施例においては、Ｓｒの原料として従来より使われているＳｒのウェルナー金属錯体、すなわちＳｒ（ｔｈｄ）２  を使う。ただし、Ｓｒ（ｔｈｄ）２  の昇華温度を低下させるため、Ｓｒ原料を別の、アミン系物質と混合する。Ｓｒ（ｔｈｄ）２  に混合されて昇華温度の低下をもたらす物質はＳｒ（ｔｈｄ）２  の昇華温度に近い昇華温度を有するのが好ましい。
【００３２】
図５は本実施例で使われるＣＶＤ成長装置２０の概略を示す。
【００３３】
図５を参照するに、ＣＶＤ装置２０自体は従来より使われている構成を有し、基板２１を保持するステージ２２が設けられた反応室２３を備えている。反応室２３はポンプ２７により排気され、また原料容器２４および２５がそれぞれライン２４ａおよび２５ａを介して反応室２３に接続されている。さらに、誘電体薄膜を形成するため、Ｏ２  がライン２６およびライン２６に設けられたマスフローコントローラ２６ａを介して供給される。原料容器２４および２５はそれぞれライン２４ｂ，２５ｂおよび対応するマスフローコントローラ２４ｃ，２５ｃを介してＡｒ等のキャリアガスが供給され、バブリングがなされる。バブリングの結果容器２４および２５中に発生した気相原料は、先に説明したライン２４ａおよび２５ａを通って反応室２３に供給される。また、図５中には、説明は省略するが、様々なバイパスラインが形成されている。原料容器２４および２５はそれぞれの恒温槽２４ｃ，２５ｃ中に格納され、原料に対応した所定の気化温度に保持される。また、各原料容器と反応室２３の間の配管系は、原料ガスが凝縮・凝固しないように、適切な温度にコントロールされている。
【００３４】
本実施例においては、基板２１上にＳｒＴｉＯ３  膜を形成するため、原料容器２４にＴｉ（ｏ−ｉ−Ｃ３  Ｈ７  ）４  が格納され、また原料容器２５にはＳｒ（ｔｈｄ）２  とアミン系物質との混合物が格納される。
【００３５】
以下、図５の装置を使って行なった実験について説明する。
実験例２−１（従来例）
本実験では、原料容器２５に従来どおりＳｒ（ｔｈｄ）２  のみを格納し、基板２１上にＳｒＴｉＯ３  を下記の条件で堆積した。
【００３６】
0003547471.tif 000003
ただし、Ｐｔ／Ｔａ／ＳｉＯ２  ／Ｓｉ構造を有する基板は先に説明した、Ｓｉ基板上に酸化膜を形成し、酸化膜上にＴａを挟んでＰｔ膜を形成したものである。
図６は上記条件下でＳｒＴｉＯ３  膜を基板上に堆積した結果を示す。ただし、図６は同一の条件で堆積を繰り返した場合のＳｒＴｉＯ３  膜のＳｒとＴｉの組成比の変化を示している。図６よりわかるように、堆積開始直後に基板上に得られた誘電体膜ではＳｒ／Ｔｉ比が１になっているが、堆積を繰り返す都度Ｓｒ含有量が減少しているのがわかる。この傾向は堆積条件を変化させても出現し、特にＳｒ（ｔｈｄ）２  の昇華温度を高くすると顕著になる。かかるＳｒＴｉＯ３  膜の組成の変化は、Ｓｒ原料であるＳｒ（ｔｈｄ）２  の劣化により、同一の原料でも繰り返し使用すると所定の蒸気圧を維持することができなくなることに起因すると考えられる。
実験例２−２
本実験例では、図５のＣＶＤ装置の原料容器２５に、Ｓｒ（ｔｈｄ）２  に直鎖状アミンである  ｔｒｉｅｔｈｙｌｅｎｔｅｔｒａｍｉｎｅ    （ＮＨ２  ＣＨ２  ＣＨ２  ＮＨＣＨ２  ＣＨ２  ＮＨＣＨ２  ＣＨ２  ＮＨ２  ；以下ｔｒｉｅｎ  と略記する）を混合した混合物を格納し、かかる混合物を原料としてＳｒＴｉＯ３  膜の堆積を行なった。堆積は、Ｓｒ原料とＴｉ原料に関する条件以外は、先に説明した従来例に対応する実験例２−１と同一に設定した。Ｓｒ原料とＴｉ原料の条件は下記の通りである。
【００３７】
0003547471.tif 000004
図７はＳｒ（ｔｈｄ）２  と  ｔｒｉｅｎ    の混合比を１：２に設定した場合のＳｒ原料の気化温度と堆積速度との間の関係を示す図である。堆積は、Ａｒガス流量を、得られる誘電体膜中のＳｒとＴｉの比が１：１になるような条件に設定して行なった。図７よりわかるように、Ｓｒ原料の気化温度を１００゜Ｃ以下に設定すると、Ｓｒ（ｔｈｄ）２  がほとんど気化しないため誘電体膜は成長しない。しかし、気化温度を１００゜Ｃ以上に設定すると、１５０゜Ｃまでの温度範囲では、ＳｒＴｉＯ３  の堆積速度は温度とともに略直線的に増加する。しかし、１５０゜Ｃを超えると堆積速度は減少しはじめる。これは、気化温度が１５０゜Ｃ以上になるとＳｒ（ｔｈｄ）２  ガスの気化速度が減少していることを示す。また、気化温度を１５０゜Ｃ以上に設定すると、堆積したＳｒＴｉＯ３  膜の組成に再現性がなくなることが見いだされた。これは、１５０゜Ｃを超える温度に加熱した場合にＳｒ原料に劣化が生じていることを示唆している。あるいは、  ｔｒｉｅｎ    がＳｒ（ｔｈｄ）２  に比べて優先的に気化している可能性もある。
【００３８】
図８は、堆積開始時におけるＳｒＴｉＯ３  膜中のＳｒとＴｉの比が１：１    になるように、Ｓｒ原料の気化温度を１３０゜Ｃに、またＡｒガスの流量を５００ｃｃ／ｍｉｎに設定して堆積を繰り返した場合における、ＳｒＴｉＯ３  膜中のＳｒとＴｉの比モルを示す。図８中、下向き三角は  ｔｒｉｅｎ    ／Ｓｒ（ｔｈｄ）２  混合比をモル比で０．５に設定した場合を示し、上向き三角は  ｔｒｉｅｎ    ／Ｓｒ（ｔｈｄ）２  混合比をモル比で１に設定した場合を示し、さらに白丸は  ｔｒｉｅｎ    ／Ｓｒ（ｔｈｄ）２  混合比をモル比で２に設定した場合を示す。この図より、  ｔｒｉｅｎとＳｒ（ｔｈｄ）２  のモル比が異なると、誘電体膜を組成的な再現性よく堆積できるランの回数が変化することがわかる。特に、  ｔｒｉｅｎ  ／Ｓｒ（ｔｈｄ）２  混合比を０．５に設定した場合には誘電体膜の再現性はほとんど得られないが、前記比を１に設定すると、約１０回目の堆積までは、所望の組成のＳｒＴｉＯ３  膜が得られることがわかる。さらに、  ｔｒｉｅｎ    ／Ｓｒ（ｔｈｄ）２  比を２に設定すると、約３５回目の堆積までは、所望の組成のＳｒＴｉＯ３  膜が得られることがわかる。また、  ｔｒｉｅｎ    ／Ｓｒ（ｔｈｄ）２  比を３に設定した場合にも、  ｔｒｉｅｎ    ／Ｓｒ（ｔｈｄ）２  比が２の場合と同様な結果が得られている。
【００３９】
図９は、  ｔｒｉｅｎ    ／Ｓｒ（ｔｈｄ）２  混合比に対する、再現性よくＳｒＴｉＯ３  膜を堆積することができるラン回数の関係を示す。この結果から、  ｔｒｉｅｎ    ／Ｓｒ（ｔｈｄ）２  混合比を２以上に設定することにより、組成の再現性よくＳｒＴｉＯ３  膜を成長させることが可能であることがわかる。
実験例２−３
本実験例では、図５の原料容器中に、実験例２−２で使ったＳｒ（ｔｈｄ）２  と  ｔｒｉｅｎ  との混合物のかわりに、Ｓｒ（ｔｈｄ）２  と  ｔｅｔｒａｅｔｈｙｌｅｎｐｅｎｔａｍｉｎｅ  （ＨＮ（ＣＨ２  ＣＨ２  ＮＨＣＨ２  ＣＨ２  ＮＨ２  ）２  ；  ｔｅｔｒａｅｎ    と略記）との混合物を格納し、以下の条件以外は実験例２−１の条件と同一にして、基板２１上にＳｒＴｉＯ３  膜の堆積を行なった。
【００４０】
0003547471.tif 000005
図１０は、Ｓｒ（ｔｈｄ）２  と  ｔｅｔｒａｅｎ    の混合比を、モル比で１：２に設定した場合の堆積速度とＳｒ原料の気化温度との関係を示す。ただし、堆積は、得られるＳｒＴｉＯ３  膜中におけるＳｒとＴｉの比が１：１になるようにＡｒガスの流量を設定して行なった。
【００４１】
図１０を参照するに、Ｓｒ原料の気化温度を１００゜Ｃ以下に設定した場合は、Ｓｒ（ｔｈｄ）２  はほとんど気化しないため、基板上に誘電体膜は実質的に成長しないが、気化温度を１００゜Ｃ以上に設定すると、約１５０゜Ｃまでは気化温度とともに堆積速度が略直線的に増加することがわかる。一方、気化温度を１５０゜Ｃ以上に設定すると、Ｓｒ（ｔｈｄ）２  の気化速度は減少し、これにともない堆積速度も減少する。また、気化温度を１５０゜Ｃ以上に設定した場合には、得られる誘電体膜の組成に再現性がなくなる。かかる高い気化温度では、Ｓｒ原料に劣化が生じているものと考えられる。あるいは  ｔｅｔｒａｅｎ    がＳｒ（ｔｈｄ）２  に比べて優先的に気化している可能性もある。
【００４２】
図１１は、堆積開始時点におけるＳｒＴｉＯ３  膜の組成が１：３になるように、原料容器２５中のＳｒ原料の気化温度を１２５゜Ｃに、またＡｒガス流量を５００ｃｃ／ｍｉｎに設定した場合の、各ラン毎におけるＳｒＴｉＯ３  膜中のＳｒ／Ｔｉ比を示す図である。図１１中、上向き三角は  ｔｅｔｒａｅｎ    ／Ｓｒ（ｔｈｄ）２  比をモル比でを１に設定した場合を示し、下向き三角は  ｔｅｔｒａｅｎ    ／Ｓｒ（ｔｈｄ）２  比をモル比で１．５に設定した場合を示し、さらに白丸は  ｔｅｔｒａｅｎ  ／Ｓｒ（ｔｈｄ）２  比をモル比で２に設定した場合を示す。また、図示は省略したが、  ｔｅｔｒａｅｎ    ／Ｓｒ（ｔｈｄ）２  比をモル比で３に設定した場合にも、  ｔｅｔｒａｅｎ    ／Ｓｒ（ｔｈｄ）２  比を２に設定した場合とほぼ同じ結果が得られた。図１１よりわかるように、前記比率を１に設定した場合には約８回のランで得られるＳｒＴｉＯ３  膜の組成が変化しはじめる。また前記比率を１．５に設定した場合には、約１８回のランでＳｒＴｉＯ３  膜の組成が変化しはじめる。しかし、  ｔｅｔｒａｅｎ    ／Ｓｒ（ｔｈｄ）２  比を２に設定することで、約３５回のランを、得られるＳｒＴｉＯ３  膜に実質的な組成変化を生じることなく実行することが可能である。
【００４３】
図１２は、図１１の結果にもとづいて求められた、実質的な組成変化を生じる
ことなくＳｒＴｉＯ３  膜を堆積することのできるランの回数に対する  ｔｅｔｒａｅｎ    ／Ｓｒ（ｔｈｄ）２  混合比の関係を示す図である。図１２よりわかるように、  ｔｅｔｒａｅｎ／Ｓｒ（ｔｈｄ）２  混合比を２以上に設定すると、単一の原料を使って約４０回のランを、得られるＳｒＴｉＯ３  膜に実質的な組成変化を生じることなく実行することが可能である。
【００４４】
本実施例においてＳｒ（ｔｈｄ）２  と混合することにより気化温度を低下させるのに有効な物質としては、先に説明した  ｔｒｉｅｎ    および  ｔｅｔｒａｅｎ    の他に  ｄｉｅｔｈｙｌｅｎｔｒｉａｍｉｎｅ（Ｈ２  ＮＣＨ２  ＣＨ２  ＮＨ２  ＮＨ２  ）や  ｐｅｎｔａｅｔｈｙｌｅｎｅｈｅｘａｍｉｎｅと（（Ｈ２  ＮＣＨ２  ＣＨ２  ＮＨＣＨ２  ＣＨ２  ＮＨ）２  ）、あるいは化学式２で表される２，２’，２”ｔｒｉａｍｉｎｏｔｒｉｅｔｈｙｌａｍｉｎｅ  がある。
【００４５】
【化２】
0003547471.tif 000006
【００４６】
ところで、図９および図１２よりわかるように、  ｔｒｉｅｎ    および  ｔｅｔｒａｅｎ    のいずれを使った場合でも、Ｓｒ（ｔｈｄ）２  に混合する際の混合比が２を超えると、ラン毎の誘電体膜の組成変化が少なくなり、安定にＳｒ（ｔｈｄ）２  の蒸気を反応室に供給できるようになる。これは、かかる組成において、Ｓｒ（ｔｈｄ）２  と  ｔｒｉｅｎ    あるいは  ｔｅｔｒａｅｎ    の反応付加物が形成されているためと考えられる。
【００４７】
かかる反応付加物の形成を確認するため、有機溶剤（ノルマルヘキサン）の中でＳｒ（ｔｈｄ）２  と  ｔｒｉｅｎ    あるいは  ｔｅｔｒａｅｎ    とを１：２の比率で混合し、有機物質の合成を試みた。有機溶剤のノルマルヘキサンを蒸発させた結果、白色の結晶が得られた。得られた結晶の融点は  ｔｒｉｅｎ    および  ｔｅｔｒａｅｎ    のいずれの場合においても約４０°Ｃであった。この物質を有機微量定量分析法により元素分析したところ、  ｔｒｉｅｎ    の場合Ｃ＝５４．６９％，Ｈ＝９．７６％，Ｎ＝１４．０７％の分析結果が、また  ｔｅｔｒａｅｎ  の場合Ｃ＝５３．５０％，Ｈ＝７．５８％，Ｎ＝１５．９３％の分析結果が得られた。前者の結果はＳｒ（ｔｈｄ）２  とｔｒｉｅｎ    の反応付加物として予測される、化学式３に示した化合物Ｃ３４Ｈ７４Ｏ４  Ｎ８  Ｓｒの予想分析値Ｃ＝５４．６９％，Ｈ＝９．９９％，Ｎ＝１５．０．％にほぼ一致する。
【００４８】
【化３】
0003547471.tif 000007
【００４９】
また、後者の結果も、Ｓｒ（ｔｈｄ）２  と  ｔｅｔｒａｅｎ    の反応付加物として予測される、化学式４に示した化合物Ｃ３８Ｈ８４Ｏ４  Ｎ１０Ｓｒの予想分析値Ｃ＝５４．８１％，Ｈ＝１０．１７％，Ｎ＝１６．８１％にほぼ一致する。ただし、上記の分析値は全て重量％で示している。このことから、前記混合工程ではＳｒ（ｔｈｄ）２  と  ｔｒｉｅｎ    あるいは  ｔｅｔｒａｅｎ    の付加物が形成されており、かかる付加物の形成の結果望ましい気化温度の低下が得られているものと考えられる。
【００５０】
【化４】
0003547471.tif 000008
【００５１】
また、本発明は先に説明したＳｒＯやＳｒＴｉＯ３  のみならず、その固溶体、たとえば（Ｓｒ，Ｂａ）Ｏや（Ｓｒ，Ｂａ）ＴｉＯ３  膜を堆積する場合にも有効である。Ｂａを含む固溶体を形成する場合には、先に説明したＳｒ（（ＣＨ３  ）５  Ｃ５  ）２  ・ＴＨＦ２  の有機溶液あるいはＳｒ（ｔｈｄ）２  とアミン化合物の混合物よりなるＳｒ原料の他に、Ｂａのウェルナー金属錯体、Ｂａ（ｔｈｄ）２  をＢａの原料として別の原料容器に格納し、Ｓｒの原料およびＯ２  と同時に反応室に供給する。特に、（Ｓｒ，Ｂａ）ＴｉＯ３  膜を形成使用とする場合には、さらにＴｉ（ｏ−ｉ−Ｃ３  Ｈ７  ）４  がＴｉ原料として添加される。
【００５２】
以上、本発明を好ましい実施例について説明したが、本発明は上記実施例に限定されるものではなく、請求項記載の本発明の要旨内において様々な変形・変更が可能である。
【００５３】
【発明の効果】
本発明によれば、反応室に供給されるＳｒの気相原料の気化温度を実質的に低下させることが可能であり、その結果Ｓｒ原料を劣化させることなく、安定に、再現性をもってＣＶＤ装置の反応室に供給することが可能になり、良質の、大きな誘電率をもった誘電体膜を、確実に形成することが可能になる。また、ＣＶＤ装置に供給されるＳｒ気相原料の温度が従来の方法におけるよりも実質的に低いため、ＣＶＤ装置の配管系の構成および温度制御が容易になる。
【図面の簡単な説明】
【図１】本発明の第１実施例で使われるＣＶＤ装置の構成を示す図である。
【図２】図１の装置の要部の構成を示す図である。
【図３】本発明の第１実施例により得られた誘電体膜の蛍光Ｘ線パターンを示す図である。
【図４】本発明の第１実施例により得られた誘電体膜のＸ線回折パターンを示す図である。
【図５】本発明の第２実施例で使われるＣＶＤ装置の構成を示す図である。
【図６】図５の装置において、本発明第２実施例の実験例２−１による、Ｓｒ原料を使い、従来の条件で堆積した誘電体膜のラン毎の組成変化を示す図である。
【図７】図５の装置において、本発明第２実施例の実験例２−２による、Ｓｒ原料を使い、本発明の条件で堆積した誘電体膜の堆積速度とＳｒ原料の気化温度の関係を示す図である。
【図８】図５の装置の装置において、本発明第２実施例の実験例２−２による、Ｓｒ原料を使い、本発明の条件を含む様々な条件で堆積した誘電体膜のラン毎の組成変化を示す図である。
【図９】図５の装置において、本発明第２実施例の実験例２−２による  ｔｒｉｅｎ  ／Ｓｒ（ｔｈｄ）２  の混合比と、安定に再現性良くＳｒＴｉＯ３  を堆積できる回数との関係を示す図である。
【図１０】図５の装置において、本発明第２実施例の実験例２−３による、別のＳｒ原料を使い、本発明の条件で堆積した誘電体膜の堆積速度とＳｒ原料の気化温度の関係を示す図である。
【図１１】図５の装置の装置において、本発明第２実施例の実験例２−３による、別のＳｒ原料を使い、本発明の条件を含む様々な条件で堆積した誘電体膜のラン毎の組成変化を示す図である。
【図１２】図５の装置の装置において、本発明第２実施例の実験例２−３による、  ｔｅｔｒａｅｎ／Ｓｒ（ｔｈｄ）２  混合比と、安定に再現性良くＳｒＴｉＯ３  を堆積できる回数との関係を示す図である。
【符号の説明】
１１，１２，２４ｃ，２５ｃ  恒温槽
１１ａ，１３ａ，２４ｂ，２５ｂ  一次側ライン
１１ｂ，１３ｂ  二次側ライン
１１ｃ，２４ｃ，２５ｃ，２６  マスフローコントローラ
１２，１３，２４，２５  原料容器
１５，２３  反応容器
１５ａ  加熱室
１５ｃ  シャワーヘッド
１５ｄ  混合室
１５ｅ  反応室
１５ｆ  排気口
１６ａ，１６ｂ，２４ａ，２５ａ，２６  供給ライン
１７ａ〜１７ｃ  加熱ジャケット
１８，２２  基板ホルダ
１８ａ  熱電対
１９，２１  基板
２７  真空ポンプ
【図１】
0003547471.tif 000009
【図２】
0003547471.tif 000010
【図３】
0003547471.tif 000011
【図４】
0003547471.tif 000012
【図５】
0003547471.tif 000013
【図６】
0003547471.tif 000014
【図７】
0003547471.tif 000015
【図８】
0003547471.tif 000016
【図９】
0003547471.tif 000017
【図１０】
0003547471.tif 000018
【図１１】
0003547471.tif 000019
【図１２】
0003547471.tif 000020